"少なくとも着色剤分散液および樹脂粒子分散液を凝集融着してなり、かつ、アルコール系ワックスのアルコキシドからなる変性ワックスを含有することを特徴とする静電荷像現像用トナー。上記ワックスが樹脂粒子分散液の樹脂粒子中に予め分散されていることを特徴とする請求項1に記載の静電荷像現像用トナー。上記樹脂粒子分散液が架橋樹脂および非架橋樹脂の粒子分散液であることを特徴とする請求項1または2に記載の静電荷像現像用トナー。上記樹脂粒子分散液がスルホン酸および/またはスルホン酸塩を有する樹脂を含有することを特徴とする請求項1ないし3のいずれかに記載の静電荷像現像用トナー。テトラヒドロフランTHF可溶分のゲルパーミュエーションクロマトグラフィーGPCにおける重量平均分子量が20,000以上100,000以下であり、かつ、分子量ピークが10,000~60,000の範囲に存在することを特徴とする請求項1ないし4のいずれかに記載の静電荷像現像用トナー。体積中位径Dv50が4μm以上7μm以下であり、かつ、体積中位径と個数中位径Dn50の比で表される粒径分布Dv50/Dn50が1.1以下であることを特徴とする請求項1ないし5のいずれかに記載の静電荷像現像用トナー。フロー式粒子像測定装置で計測されるトナーの個数基準の円相当径-円形度スキャッタグラムにおいて、平均円形度が0.95~0.99で、円形度標準偏差が0.10未満であることを特徴とする請求項1ないし6のいずれかに記載の静電荷像現像用トナー。本発明の課題は、定着時に発生するダストを抑制しつつ、定着性と耐ブロッキング性を確保し、画質に優れた静電荷像現像用トナーを提供することである。特に、低温定着トナーでも、定着性と耐ブロッキング性を両立させつつ、定着時に発生するダストを抑制した静電荷像現像用トナーを提供することである。本発明者は、前記課題を解決するために検討を重ね、乳化重合凝集法またはその変法において、炭化水素系ワックスおよび特定の構造を有するエステルワックスを併用することで上記課題を解決できることを見出して、本発明を完成するに至った。すなわち、本発明は、少なくとも着色剤分散液および樹脂粒子分散液を凝集融着してなり、かつ、アルコール系ワックスのアルコキシドからなる変性ワックスを含有することを特徴とする静電荷像現像用トナーを提供するものである。本発明によれば、定着時に発生するダストを抑制しつつ、定着性と耐ブロッキング性を確保し、画質に優れた静電荷像現像用トナーを提供することができる。特に、低温定着トナーでも、定着性と耐ブロッキング性を両立させつつ、定着時に発生するダストを抑制した静電荷像現像用トナーを提供することができる。本発明の静電荷像現像用トナーは、少なくとも、着色剤、樹脂およびワックスを含有し、その他必要に応じて、ワックス分散助剤、帯電制御剤、外添剤等を含有していてもよい。以下、静電荷像現像用トナーを単にトナーと略記する場合がある。本発明者の検討によると、熱定着時に発生し、装置外に放散されるダストの原因物質は、大半がトナー中に含まれるワックス成分である。紙に転写されたトナーが定着する際に通過させる加熱された定着器によって、トナー中のワックスが溶解して離型作用を発揮するだけでなく、その一部が昇華することでダストが発生している。従って、ダストはワックス成分の物理的な昇華現象の結果であるから、ワックスの昇華そのものを抑制する方法が求められる。ここで、本発明におけるダストとは、ブルーエンジェルマーク認定の測定法RAL-UZ122-2006に従ってフィルターで捕集し、該フィルター上に捕集された物質をいう。従って、本発明におけるダストとは、塵、ほこり、屑等の固体には限定されず、上記測定方法によってフィルター上に捕集された気体以外の全ての物質をいう。本発明におけるダストには、トナーから放散して一旦気体または液体になってフィルター上で液体または固体になって捕集されたものも含まれる。トナーのワックスとして、非極性ワックスを用いると、結着樹脂とは馴染まずに高い離型効果が得られ、また、高疎水性であるため耐環境性でも有利であるが、分子間力が低い為にダストを抑制することは難しい場合がある。また、分子量を高めてダストを抑制する方法を用いると、高融点化してしまい、低温定着性が達成できない場合がある。また、湿式法においては、非極性ワックスを水媒体中で取り扱うため、十分な分散安定性も要求される上に、製造中に取り込まれたワックスが、トナー中で均一に分散され、かつ樹脂に十分に包まれている必要もある。すなわち、非極性ワックスは、トナー性能を高めやすい反面、製造しにくい場合がある。一方、ワックス分子同士やワックスと樹脂成分との間の分子間力を高めることで昇華を抑える方法もある。極性基を有するエステルワックスがその代表的例であるが、これらは、比較的低融点でも昇華性が低く、定着性能を落とさずにダストを抑えるのに有用である。しかし、樹脂との馴染みが良くなることと極性基が入ることで、造粒時のワックスの漏れ出しが抑制されて比較的容易に製造できる反面、高温高湿下での帯電性や長時間の保存安定性に大きなダメージを与えてしまう為、トナー性能自体に問題が出やすい場合がある。本発明は、これらの知見を基に完成されたものであり、定着時に発生するダストを抑制しつつ、低温定着トナーであっても、定着性と耐ブロッキング性を確保し、画質に優れた静電荷像現像用トナーを提供できる。本発明のトナーは、アルコール系ワックスのアルコキシドからなる変性ワックスを含有することが必須である。アルコキシドとは、アルコールの水酸基の水素が金属で置換した化合物をいう。以下、アルコール系ワックスのアルコキシドからなる変性ワックスを、単に、アルコキシド又は変性ワックスと略記する。該アルコキシドからなる変性ワックスは、アルコール系ワックスから得られるが、アルコール系ワックスにアルカリ金属またはアルカリ土類金属の水酸化物を反応させることにより生成するアルコキシドが好ましい。アルカリ金属としてはナトリウムまたはカリウムが好ましく、アルカリ土類金属としてはマグネシウムまたはカルシウムが好ましい。該アルコール系ワックスは、水酸基を有するワックスであれば特に限定はないが、パラフィンワックス、マイクロクリスタリンワックス、フィッシャートロプシュワックス等の炭化水素系ワックスを酸化して得られるワックス酸化物、末端に二重結合を有するα-オレフィンワックス等を、要すれば触媒の存在下で空気酸化して得られるアルコール系ワックスが好ましい。該触媒としては、特に限定はないが、ホウ酸および/または無水ホウ酸が好ましい。該アルコール系ワックスの水酸基の位置、すなわちアルコール系ワックスが1級アルコールか、2級アルコールか、3級アルコールかは特に限定はなく、何れも好適に用いられる。これらアルコキシドの水酸基価と酸価は特に限定はないが、水酸基価は40mgKOH/g以上であることが好ましく、50mgKOH/g以上であることが特に好ましい。また、酸価は30mgKOH/g以下であることが好ましく、20mgKOH/g以下であることが特に好ましい。水酸基価と酸価は、上記範囲の組み合わせであることがより好ましい。酸価は、1gに含まれる酸性成分を中和するのに要する水酸化カリウムのmg数をいう。水酸基価は、1g中に含まれる遊離の水酸基をアセチル化するために必要な酢酸を中和するのに要する水酸化カリウムのmg数をいう。水酸基価が40mgKOH/g未満では未反応物が多く、また、酸価が30mgKOH/gより大きいと、低融点成分が多くトナーの保存性に問題がある場合がある。反応原料となる炭化水素系ワックスとしては特に制限はないが、パラフィンワックス、マイクロクリスタリンワックス、フィッシャートロプシュワックス、ポリエチレンワックス、ポリプロピレンワックス等が挙げられるが、パラフィンワックスまたはフィッシャートロプシュワックスが、低融点ワックスとしてトナーに低温定着性を付与する点から特に好ましい。本発明に用いられるアルコキシドからなる変性ワックスの平均炭素数は、30以上60以下が好ましく、35以上55以下がより好ましく、40以上50以下が特に好ましい。炭素数が多すぎるときは、トナーの低温定着性を達成できない場合があり、一方、炭素数が少なすぎるときは、保存安定性が悪化する場合、定着時にダストを発生する場合がある。上記アルコキシドは、1種類を用いてもよいし、複数種類を組み合わせて用いてもよい。本発明において、アルコキシドからなる変性ワックスの量は、トナー100質量部中に1質量部以上であることが好ましく、より好ましくは2質量部以上、特に好ましくは5質量部以上である。また、40質量部以下であることが好ましく、より好ましくは35質量部以下、特に好ましくは30質量部以下である。トナー中のワックス含有量が前記範囲未満の場合は、低温定着性、光沢度、高温オフセット性等の性能が十分でない場合があり、前記範囲を超過する場合は、耐ブロッキング性が十分でなかったり、ワックスがトナーから漏出することにより装置を汚染したりする場合がある。本発明は、アルコール系ワックスのアルコキシドからなる変性ワックス以外のワックスの併用を排除するものではない。アルコール系ワックスのアルコキシドからなる変性ワックス以外の変性した炭化水素系ワックスの併用も好ましい。アルコキシド以外の変性した炭化水素系ワックスは、炭化水素系ワックスに、公知の方法で、カルボニル基、カルボキシル基、ヒドロキシ基、エステル結合、ウレタン結合等を導入したものが挙げられる。具体的には、炭化水素系ワックスを酸化して得られるワックス酸化物、炭化水素系ワックス、末端に二重結合を有するα-オレフィンワックスを、要すれば触媒の存在下で空気酸化等して得られるアルコール系ワックスをトリレンジイソシアネート等のイソシアネート化合物と反応させて得られるウレタンワックス、金属酸化物触媒下でステアリン酸等の高級脂肪酸を高温で脱カルボキシル化して得られるケトンワックス等が挙げられる。本発明において用いられるワックスの全量は、トナー100質量部中に3質量部以上であることが好ましく、より好ましくは5質量部以上、特に好ましくは7質量部以上である。また、30質量部以下であることが好ましく、より好ましくは20質量部以下、特に好ましくは15質量部以下である。トナー中のワックス含有量が前記範囲未満の場合は、低温定着性、光沢度、高温オフセット性等の性能が十分でない場合があり、前記範囲を超過する場合は、耐ブロッキング性が十分でなかったり、ワックスがトナーから漏出することにより装置を汚染したりする場合がある。また、本発明のトナーは、ワックスの分散助剤として、ポリグリセリン脂肪酸エステルを組み合わせることで、製造工程中や水中でのワックスの分散安定性が向上し、また、トナー中のワックスの分散性が向上する。ポリグリセリン脂肪酸ワックスは、ワックスに公知の方法で混合分散させることにより添加せしめることが好ましい。ポリグリセリン脂肪酸エステルは、トナー製造工程中のワックス粒子および他の粒子の水中での安定性および、最終トナーのワックスの分散性を向上させることができる。ワックスの分散性が向上することで、ワックスのトナー表面への露出やトナーからの遊離が抑制される。トナー表面に露出したワックスや遊離ワックスは、画像形成装置の各所を汚染することによる、かぶり、PC汚染、汚れ、残像ゴースト、かすれベタ追従性、クリーニング性等の画質低下を起こしたり、保存中のトナーがブロッキングしたり、トナー表面の外添剤が徐々にトナー中に埋没し、トナーの流動性、保存性、帯電性悪化等を引き起こす場合がある。本発明で使用されるポリグリセリン脂肪酸エステルは、水酸基価が1mgKOH/g以上であることが好ましい。5mgKOH/g以上がより好ましく、10mgKOH/g以上が特に好ましく、20mgKOH/g以上が更に好ましく、25mgKOH/g以上が最も好ましい。また、上限は、500mgKOH/g以下が好ましく、300mgKOH/g以下がより好ましく、150mgKOH/g以下が特に好ましい。水酸基価は、常法により求められる1g中に含まれる遊離の水酸基をアセチル化するために必要な酢酸を中和するのに要する水酸化カリウムのmg数をいう。水酸基価が低すぎると、原料保管から粒子製造に至る全工程にわたって、水系溶媒中での原料、中間生成物および最終トナー母粒子の分散凝集バランスを制御する能力に劣る場合がある。逆に、水酸基価が高すぎると、親水性の増加により空気中の湿度の影響を受けやすくなり、トナーとしての耐環境性を失する傾向がある。また、製造工程において、製造容器および配管内壁面への親和性が増加して付着が生じ、粒子の分散凝集バランスにも影響を与え、安定した性能のトナーを得ることが難しくなる場合がある。また、ポリグリセリン脂肪酸エステルは、酸価が1mgKOH/g以上であることが好ましく、20mgKOH/g以下であることが特に好ましい。酸価は、1gに含まれる酸性成分を中和するのに要する水酸化カリウムのmg数をいう。酸価が上記範囲内であることにより、水系溶媒中での高い粒子制御能力が得られる。ポリグリセリン脂肪酸エステルとは、ジグリセロール、トリグリセロール、テトラグリセロール、ヘキサグリセロール、デカグリセロール等のグリセリン多量体成分の少なくとも1種と、ラウリン酸、ミリスチン酸、パルミチン酸、ステアリン酸、ベヘン酸、オレイン酸、エルカ酸等の炭素数12~30の高級飽和および不飽和脂肪酸成分の少なくとも1種との反応により製造されたエステル化合物をいい、具体的には、デカグリセリンデカベヘネート、デカグリセリンヘプタステアレート、デカグリセリンテトラベヘネート、オクタグリセリンオクタパルミネート、オクタグリセリンテトラベヘネート、ヘキサグリセリンヘキサベヘネート、テトラグリセリンペンタステアレート、テトラグリセリンテトラベヘネート等が挙げられ、1種類でも、複数種使用してもよい。ポリグリセリン脂肪酸エステルの含有量は、本発明のトナー100質量部に対して、0.01質量部以上10質量部以下であることが好ましい。より好ましくは5質量部以下、特に好ましくは4.5質量部以下、更に好ましくは4質量部以下である。含有量が少なすぎると、十分な効果が得られない場合があり、多すぎると、親水性の増加により空気中の湿度の影響を受けやすくなり、トナーの固結性や保存性等の耐環境性を失する原因となる場合がある。また、製造工程において形成される乳化液および分散液の粘度を著しく上昇させる等、安定した性能のトナーを得ることが難しくなる傾向がある。本発明に於けるワックスの配合方法は、樹脂粒子分散液中の樹脂に予め分散させる方法と、ワックスを乳化して分散液とし、着色剤分散液、樹脂粒子分散液等の原料分散液と共に凝集融着させる方法がある。前者の方法としては、乳化重合時にワックスをシードとして添加する、所謂シード乳化重合を用いる方法、モノマー中にワックスを溶解または微分散させた状態で乳化重合を行う所謂ミニエマルション重合を用いる方法、ビニル系樹脂やポリエステル樹脂等のバインダー樹脂に予めワックスを混練等で分散させた後に、該樹脂等を乳化することにより樹脂粒子分散液中の樹脂粒子中に分散させる方法、等を用いることができる。また、後者としてはワックスを公知の方法で乳化分散し、着色剤分散液や樹脂粒子分散液等の原料分散液と共に凝集融着させる方法がある。中でも、前者の方法、すなわち、ワックスが樹脂粒子分散液の樹脂粒子中に予め分散されているものが、ワックスを均一に分散できる点から好ましい。本発明のトナーの製造方法は乳化重合凝集法またはその変法である。乳化重合凝集法とは、乳化重合により得られた重合体一次粒子の分散液であるところの樹脂粒子分散液、着色剤分散液等を作製しておき、必要に応じて、ワックス分散液を作製しておき、これらを水系媒体中に分散させ加熱等を行うことにより、凝集工程、更に粒子を融着させる熟成工程を経て、トナー母粒子を得る方法である。乳化重合においては、シード乳化重合やミニエマルション重合により、ワックス等を重合体一次粒子樹脂粒子分散液中の樹脂粒子中に含有せしめることができる。乳化重合凝集法の変法とは、樹脂粒子分散液として、予め公知の方法で重合されたビニル系樹脂、ポリエステル樹脂等を公知の方法で乳化して樹脂粒子分散液とし、少なくとも着色剤分散液および樹脂粒子分散液を凝集融着させる工程を経てトナー母粒子を得る方法である。乳化重合凝集法の変法では、ワックス等の原料を予め樹脂中に分散させることができること以外は乳化重合凝集法と同様にしてトナーを製造することができる。本発明において、トナーに含有される結着樹脂、樹脂粒子分散液中の樹脂粒子を構成する樹脂としては、従来、トナーの結着樹脂として用いられている樹脂類を適宜用いることができる。例えば、結着樹脂のうち、ビニル系樹脂に用いられるモノマーとしては、次のようなものが挙げられる。スチレン;o-メチルスチレン、m-メチルスチレン、p-メチルスチレン、p-メトキシスチレン、p-フェニルスチレン、p-クロルスチレン、3,4-ジクロロスチレン、p-エチルスチレン、2,4-ジメチルスチレン、p-n-ブチルスチレン、p-tert-プチルスチレン、p-n-ヘキシルスチレン、p-n-オクチルスチレン、p-n-ノニルスチレン、p-n-デシルスチレン、p-n-ドデシルスチレン等のスチレン誘導体;エチレン、プロピレン、プチレン、イソブチレン等のエチレン不飽和モノオレフィン類;ブタジエン等の不飽和ポリエン類;塩化ビニル、塩化ビニリデン、臭化ビニル、フッ化ビニル等のハロゲン化ビニル類;酢酸ビニル、プロピオン酸ビニル、ベンゾエ酸ビニルの如きビニルエステル類、メタクリル酸メチル、メタクリル酸エチル、メタクリル酸プロピル、メタクリル酸n-ブチル、メタクリル酸イソブチル、メタクリル酸n-オクチル、メタクリル酸ドデシル、メタクリル酸2-エチルヘキシル、メタクリル酸ステアリル、メタクリル酸ベヘニル、メタクリル酸フェニル、メタクリル酸ジメチルアミノエチル、メタクリル酸ジエチルアミノエチル等のメタクリル酸エステル類;アクリル酸メチル、アクリル酸エチル、アクリル酸プロピル、アクリル酸n-ブチル、アクリル酸イソブチル、アクリル酸n-オクチル、アクリル酸ドデシル、アクリル酸2-エチルヘキシル、アクリル酸ステアリル、アクリル酸ベヘニル、アクリル酸フェニル、アクリル酸2-クロルエチル、アクリル酸ジメチルアミノエチル、アクリル酸ジエチルアミノエチル等のアクリル酸エステル類;ビニルメチルエーテル、ビニルエチルエーテル、ビニルイソブチルエーテル等のビニルエーテル類;ビニルメチルケトン、ビニルヘキシルケトン、メチルイソプロペニルケトン等のビニルケトン類;N-ビニルピロール、N-ビニルカルバゾール、N-ビニルインドール、N―ビニルピロリドン等のN-ビニル化合物;ビニルナフタリン類;アクリロニトリル、メタクリロニトリル、アクリルアミド等のアクリル酸もしくはメタクリル酸誘導体が挙げられる。これらのビニル系モノマーが単独もしくは2つ以上の共重合体として用いられるが、これらに限定されるものではない。これらの中でも、スチレン系共重合体、スチレン-アクリル系共重合体、スチレン-メタクリル系共重合体を形成するビニルモノマーの組み合わせが好ましい。更には、架橋性モノマーとして、主として2個以上の重合可能な二重結合を有するモノマーが用いられることが好ましい。そのようなものとしては、例えば、ジビニルベンゼン、ジビニルナフタレン等の芳香族ジビニル化合物;エチレングリコールジアクリレート、1,3-ブチレングリコールジアクリレート、1,4-ブタンジオールジアクリレート、1,5-ペンタンジオールジアクリレート、1,6-ヘキサンジオールジアクリレート、ネオペンチルグリコールジアクリレート等のアルキル鎖で結ばれたジアクリレート;以上の化合物のアクリレートをメタアクリレートに代えたジメタクリレート;ジエチレングリコールジアクリレート、トリエチレングリコールジアクリレート、テトラエチレングリコールジアクリレート、ポリエチレングリコールジアクリレート、ジプロピレングリコールジアクリレート等のエーテル結合を含むアルキル鎖で結ばれたジアクリレート類;以上の化合物のアクリレートをメタアクリレートに代えたジメタクリレート;ポリオキシエチレン2-2,2-ビス4-ヒドロキシフェニルプロパンジアクリレート、ポリオキシエチレン4-2,2-ビスヒドロキシフェニルプロパンジアクリレート等の芳香族基;以上の化合物のアクリレートをメタアクリレートに代えたジメタクリレート;ポリエステル型ジアクリレート化合物類、ペンタエリスリトールトリアクリレート、トリメチロールエタントリアクリレート、トリメチロールプロパントリアクリレート、テトラメチロールメタンテトラアクリレート、オリゴエステルアクリレート;以上の化合物のアクリレートをメタアクリレートに代えたもの;トリアリルシアヌレート;トリアリルトリメリテート;等が挙げられるがこれらに限定されるものではない。定着性、耐オフセット性の点から、好適に用いられるものとして、芳香族ジビニル化合物、芳香族基やエーテル結合を含む鎖で結ばれたジアクリレート化合物類が挙げられる。これらの架橋剤は、他のモノマー成分100質量に対して、好ましくは0~5質量、特に好ましくは0.03~3質量用いられる。これらの結着樹脂は、乳化重合により樹脂粒子分散液としてもよいし、公知の方法で重合した後に公知の方法で乳化分散して樹脂粒子分散液としてもよい。結着樹脂のうち、ポリエステル樹脂としては、多価カルボン酸成分と多価アルコール成分を縮合させることにより得られるポリエステル樹脂が使用可能である。多価カルボン酸成分のうち2価のカルボン酸成分としては、例えば、マレイン酸、フマル酸、シトラコン酸、イタコン酸、グルタコン酸、フタル酸、イソフタル酸、テレフタル酸、シクロヘキサンジカルボン酸、シュウ酸、コハク酸、グルタル酸、アジピン酸、ペメリン酸、アゼリン酸、セバチン酸、アゼライン酸、マロン酸、1,9-ノナンジカルボン酸、1,10-デカンジカルボン酸、1,11-ウンデカンジカルボン酸、1,12-ドデカンジカルボン酸、1,13-トリデカンジカルボン酸、1,14-テトラデカンジカルボン酸、1,16-ヘキサデカンジカルボン酸、1,18-オクタデカンジカルボン酸、2,6-ナフテレンジカルボン酸、4,4’-ビフェニルジカルボン酸、n-ドデセニルコハク酸、イソドデセニルコハク酸、n-ドデシルコハク酸、イソドデシルコハク酸、n-オクテニルコハク酸、イソオクテニルコハク酸、n-オクチルコハク酸、イソオクチルコハク酸、これらの酸の無水物もしくは低級アルキルエステル等が挙げられるがこれらに限定されるものではない。多価アルコール成分のうち2価のアルコール成分としては、例えば、ポリオキシプロピレン2,2-2,2-ビス4-ヒドロキシフェニルプロパン、ポリオキシプロピレン3,3-2,2-ビス4-ヒドロキシフェニルプロパン、ポリオキシプロピレン6-2,2-ビス4-ヒドロキシフェニルプロパン、ポリオキシエチレン2,0-2,2-ビス4-ヒドロキシフェニルプロパン等のビスフェノールAアルキレンオキサイド付加物、エチレングリコール、ジエチレングリコール、トリエチレングリコール、1,2-プロピレングリコール、1,3-プロピレングリコール、1,3-プロパンジオール、1,4-ブタンジオール、ネオペンチルグリコール、1,4-ブテンジオール、1,5-ペンタンジオール、1,6-ヘキサンジオール、1,7-ヘプタンジオール、1,8-オクタンジオール、1,9-ノナンジオール、1,10-デカンジオール、1,11-ウンデカンジオール、1,12-ドデカンジオール、1,13-トリデカンジオール、1,14-テトラデカンジオール、1,18-オクタデカンジオール、1,20-エイコサンジオール、1,4-シクロヘキサンジメタノール、ジプロピレングリコール、ポリエチレングリコール、ポリテトラメチレングリコール、ビスフェノールA、水素添加ビスフェノールA等が挙げられるがこれらに限定されるものではない。架橋剤としては3価以上のカルボン酸成分および/または3価以上のアルコール成分が用いられる。3価以上のカルボン酸成分としては、例えば、1,2,4-ベンゼントリカルボン酸トリメリット酸、1,2,5-ベンゼントリカルボン酸、2,5,7-ナフタレントリカルボン酸、1,2,4-ナフタレントリカルボン酸、1,2,4-ブタントリカルボン酸、1,2,5-ヘキサントリカルボン酸、1,3-ジカルボキシル-2-メチル-2-メチレンカルボキシプロパン、1,2,4-シクロヘキサントリカルボン酸、テトラメチレンカルボキシルメタン、1,2,7,8-オクタンテトラカルボン酸、ピロメリット酸、エンボール二量体酸、これらの酸無水物、低級アルキルエステル等が挙げられる。3価以上のアルコール成分としては、例えば、ソルビトール、1,2,3,6-ヘキサンテトロール、1,4-ソルビタン、ペンタエリスリトール、ジペンタエリスリトール、トリペンタエリスリトール、1,2,4-ブタントリオール、1,2,5-ペンタントリオール、グリセロール、2-メチルプロパントリオール、2-メチル-1,2,4-ブタントリオール、トリメトロールエタン、トリメチロールプロパン、1,3,5-トリヒドロキシメチルベンゼン等が挙げられるがこれらに限定されるものではない。これら架橋剤として用いられる3価以上のカルボン酸成分および/または3価以上のアルコール成分は、モノマー成分100質量に対して、好ましくは0~10質量、特に好ましくは0.03~5質量用いられる。これらの樹脂は、公知の方法で重合した後に、公知の方法で乳化分散して、樹脂粒子分散液として用いる。また、結晶性樹脂を用いることもできる。結晶性樹脂としては、ビニル系では、例えば、アクリル酸ステアリル、アクリル酸ベヘニル等の長鎖アルキルアクリレートや長鎖アルキルメタクリレートを単独もしくは他のビニル系モノマーと共重合することにより得られるものが挙げられるが、これらに限定されるものではない。これらの樹脂は乳化重合により樹脂粒子分散液としてもよいし、公知の方法で重合した後に公知の方法で乳化分散して樹脂粒子分散液としてもよい。また、ポリエステル樹脂では、多価カルボン酸成分として、例えば、シュウ酸、マロン酸、グルタル酸、アジピン酸、ピメリン酸、スベリン酸、アゼリン酸、セバシン酸、1,9-ノナンジカルボン酸、1,10-デカンジカルボン酸、1,11-ウンデカンジカルボン酸、1,12-ドデカンジカルボン酸、1,13-トリデカンジカルボン酸、1,14-テトラデカンジカルボン酸、1,16-ヘキサデカンジカルボン酸、1,18-オクタデカンジカルボン酸、テレフタル酸、イソフタル酸、2,6-ナフテレンジカルボン酸、4,4’-ビフェニルジカルボン酸等、またはその酸無水物や低級アルキルエステルが用いられ、多価アルコール成分としては、例えば、エチレングリコール、1,3-プロパンジオール、1,4-ブタンジオール、1,5-ペンタンジオール、1,6-ヘキサンジオール、1,7-ヘプタンジオール、1,8-オクタンジオール、1,9-ノナンジオール、1,10-デカンジオール、1,11-ウンデカンジオール、1,12-ドデカンジオール、1,13-トリデカンジオール、1,14-テトラデカンジオール、1,18-オクタデカンジオール、1,20-エイコサンジオール等が用いられるが、これらに限定されるものではない。これらの樹脂は公知の方法で重合した後に、乳化分散し、樹脂粒子分散液として用いる。本発明では、1種類以上の架橋樹脂粒子分散液と、必要に応じて1種類以上の非架橋樹脂粒子分散液を用いることが好ましい。上記樹脂粒子分散液が架橋樹脂および非架橋樹脂の粒子分散液であることが特に好ましい。すなわち、1種類以上の架橋樹脂粒子分散液と、1種類以上の非架橋樹脂粒子分散液を併用することが特に好ましい。例えば、モノマー組成が異なる複数種類の架橋樹脂分散液を用いてもよく、更に必要に応じてモノマー組成が異なる複数種類の非架橋樹脂粒子分散液を併用してもよい。また、架橋樹脂粒子分散液として2種類以上の異なる架橋度を有する架橋樹脂粒子分散液を用いてもよい。更には、分子量や分子量分布が異なる1種類以上の架橋樹脂粒子分散液と分子量や分子量分布が異なる1種類以上の非架橋樹脂粒子分散液を用いることもできる。架橋樹脂と非架橋樹脂の比率によってTHF不溶分は決まるが、トナー中のTHF不溶分は、トナー全体に対して10質量以上であることが好ましく、15質量以上であることがより好ましく、20質量以上であることが特に好ましい。また、上限は、40質量以下であることが好ましく、35質量以下であることがより好ましく、30質量以下であることが特に好ましい。トナー中のTHF不溶分が少ないと、ホットオフセット現象が発生し易くなり、また、THF不溶分が多いと低温定着性やグロスを損ねる場合がある。また、トナー中の樹脂成分のテトラヒドロフランTHF不溶分が、好ましくは3~35質量、より好ましくは5~30質量、特に好ましくは10~20質量となるように樹脂設計することが好ましい。トナー中の樹脂成分のTHF不溶分が少ないと、ホットオフセット現象が発生し易くなり、また、THF不溶分が多いと低温定着性やグロスを損ねる場合がある。また、トナーのTHF可溶分の、ゲルパーミュエーションクロマトグラフィーGPC測定における重量平均分子量は、20,000~100,000が好ましく、かつ、分子量ピークが10,000~60,000の範囲に存在することがより好ましい。更に好ましくは、重量平均分子量が30,000~80,000であり、かつ、分子量ピークが20,000~50,000の範囲に存在することが特に好ましい。樹脂粒子分散液、着色剤分散液、必要に応じてワックス分散液等は、別々に乳化分散液として用意して、凝集融着されることによりトナー中に含有される。更には、1種類以上の樹脂粒子分散液をコアとし、1種類以上の樹脂粒子分散液をシェルとして用いることにより、コア/シェル構造とすることもできる。コアの樹脂粒子分散液には、少なくとも1種類の架橋樹脂粒子分散液が含有されることが好ましい。また、シェルには少なくとも1種類の非架橋樹脂粒子分散液が含有されることが好ましい。シェルを形成する樹脂成分は、全樹脂成分の0.5~40質量が好ましく、特に好ましくは1~20質量である。非架橋樹脂粒子の含有量は、樹脂粒子全体に対して0.1~30質量が好ましく、3~25質量が更に好ましい。本発明においては、ワックス、架橋樹脂および非架橋樹脂を上記のように設計することにより、低温定着性に優れ、光沢度が高く、耐オフセット性や耐ブロッキング性にも優れ、ダストの抑制されたトナーを得ることができる。架橋樹脂粒子と非架橋樹脂粒子を組み合わせて用いることにより、架橋樹脂粒子単独で用いるよりも、低温定着性、光沢度、耐オフセット性、耐ブロッキング性、ダストの抑制に関してバランスに優れたトナーを得ることができる。これは、乳化重合凝集法およびその変法においては、架橋樹脂粒子と非架橋樹脂粒子が完全に相溶しておらず、適度な相分離状態にある為であると思われる。また、非架橋樹脂粒子は、できるだけトナー表面近傍に存在することが好ましい。この為、コア/シェル構造を設計する際にはシェル部分に非架橋樹脂成分を多く含有することが好ましい。本発明ではスルホン酸基および/またはスルホン酸塩を有する樹脂を含有することが好ましい。これらの樹脂を含有することにより、帯電性を改良することができ、これによりトナーの高画質化が実現できる。また、環境特性に優れ、長期間の繰り返し実写に対しても安定した画質を提供することが可能になる。スルホン酸基および/またはスルホン酸塩を有する樹脂は特に限定されないが、例えば、下記一般式1または下記一般式2で表わされるスルホン酸基および/またはスルホン酸塩を有するモノマー類と共重合可能な他のビニル系モノマーを共重合した樹脂が挙げられる。[一般式1中、R1はHまたはCH3を表わし、R2はC2H4またはC3H6を表わし、M1はH、Na、KおよびNH4からなる群より選ばれる1種を表わす。][一般式2中、R3はHまたはCH3を表わし、R4はC2H4またはC3H6を表わし、M2はCaまたはMgを表わし、pは1または2であり、qは2-pである。]上記一般式1または上記一般式2で表わされるスルホン酸基および/またはスルホン酸塩を有するモノマー類と共重合可能な他のビニル系モノマーとの共重合比は特に限定されないが、スルホン酸基および/またはスルホン酸塩を有するモノマー類は、樹脂全体に対して1質量以上30質量以下であることが好ましい。スルホン酸基および/またはスルホン酸塩を有するモノマー類の共重合比が少なすぎると、得られるトナーに充分な帯電量を蓄積させることが難しくなり、トナー飛散が多く使用に耐え得なくなる場合がある。また、多すぎると、得られるトナーの電気抵抗値が低くなり、帯電量変化の経時安定性が悪くなると共に、結着剤との相溶性も悪くなり透明性が損なわれる場合がある。本発明における前記した変性ワックスに、スルホン酸および/またはスルホン酸塩を有する樹脂を併用すると、良好な定着温度幅を保持しながらグロスアップができる。グロスアップしようとして架橋成分の少ない樹脂を併用すると、高温オフセット性が低下するが、上記スルホン酸および/またはスルホン酸塩を有する樹脂を併用すると、良好な定着温度幅を保持しながらグロスアップが可能である。本発明において用いることのできる上記一般式1で表されるスルホン酸基および/またはスルホン酸塩を有するモノマー類の具体例としては、例えば、スルホエチルアクリル酸、スルホエチルメタクリル酸、スルホエチルアクリル酸ソーダ、スルホエチルメタクリル酸ソーダ、スルホエチルアクリル酸アンモニウム、スルホエチルメタクリル酸アンモニウム、スルホエチルアクリル酸カリウム、スルホエチルメタクリル酸カリウム、スルホプロピルアクリル酸カリウム、スルホプロピルメタクリル酸カリウムなどであり、上記一般式2で表されるモノマー類の具体例としては、例えば、スルホエチルアクリル酸カルシウム、スルホエチルメタクリル酸カルシウム、スルホエチルアクリル酸マグネシウム、スルホエチルメタクリル酸マグネシウムなどであり、これらモノマー類はそれぞれ単独で、もしくは2種以上の組み合わせで使用できる。上記に例示したスルホン酸基および/またはスルホン酸塩を有するモノマー類の中でも、共重合のし易さ、および電子写真用トナーの構成成分として好ましい軟らかさの共重合体が得られ易いなどの理由から、スルホエチルアクリル酸ナトリウム、スルホエチルメタクリル酸ナトリウム、スルホエチルアクリル酸アンモニウム、スルホエチルメタクリル酸アンモニウム、スルホプロピルアクリル酸カリウムおよびスルホプロピルメタクリル酸カリウムからなる群より選ばれた少なくとも1種を用いることが好ましい。上記スルホン酸基および/またはスルホン酸塩を有するモノマー類との共重成分として用いることのできる他のビニル系モノマーとしては、特に制限するものではなく、重合性の不飽和結合を持つものであればいずれも使用可能である。具体例としては、スチレン、o,m,p-クロルスチレン、α-メチルスチレン、ビニルトルエン、メタアクリル酸、マレイン酸、イタコン酸、メタアクリル酸メチル、メタアクリル酸エチル、メタアクリル酸プロピル、メタアクリル酸ブチル、メタアクリル酸-2-エチルヘキシル、メタアクリル酸アミル、メタアクリル酸シクロヘキシル、メタアクリル酸ラウリル、メタアクリル酸ステアリル、メタアクリル酸ベヘニル、アクリルアミド、塩化ビニル、酢酸ビニルなどが挙げられ、これらビニル系モノマー類の中でも、スチレンおよびメタアクリル酸アルキルエステルからなる群より選ばれた少なくとも1種を用いることが好ましく、メタアクリル酸アルキルエステルとしては、炭素原子数1~18個のアルキル基を有するメタアクリル酸アルキルエステルを用いることが好ましい。本発明においては、上記のスルホアルキルメタアクリル酸モノマーとして、スルホエチルメタクリル酸アンモニウム、スルホエチルメタクリル酸ソーダおよびスルホプロピルメタクリル酸カリウムからなる群より少なくとも1種を選択し、これに他のビニル系モノマーとしてスチレンおよびメタアクリル酸アルキルエステルからなる群より選択した少なくとも1種を共重合した共重合体は、結着剤中に透明状態で良好に相溶し、かつ高温高湿条件下のような苛酷な環境下でもトナー特性を安定化させることができるため好ましい。これらスルホン酸基および/またはスルホン酸塩を有する樹脂は、乳化重合により樹脂粒子分散液としてもよいし、公知の方法で重合した後に公知の方法で公知の方法で乳化分散して樹脂粒子分散液としてもよい。また、添加量は0.1~20質量好ましく、1~10質量が特に好ましい。添加量が少ないと帯電制御の効果が少なくなり、また多すぎると帯電量の低下や帯電量分布の悪化を招く場合がある。添加方法は、他の樹脂粒子分散液と共にトナー粒子全体に含有せしめてもよいし、シェルとして単独または他の樹脂粒子分散液と共に添加しトナーの表面近傍に含有せしめてもよいが、トナー表面近傍に含有せしめることにより、より少量で効果を発揮できる。更には、スルホン酸基および/またはスルホン酸塩を有する非架橋樹脂を用いることにより、帯電性と共に低温定着性とグロスを改良することができる。低温定着性とグロスを改良することができれば、定着時のダストの抑制と低温定着性と耐ブロッキング性とのバランスを確保し易くなり、前記したワックスとの相乗効果が奏され、優れた静電荷像現像用トナーを提供できる。スルホン酸基および/またはスルホン酸塩を有する非架橋樹脂を用いる場合、THF可溶分のゲルパーミュエーションクロマトグラフィーGPC測定において、重量平均分子量が10,000~50,000、更に好ましくは15,000~40,000であることが望ましい。スルホン酸基および/またはスルホン酸塩を有する非架橋樹脂はこれらを含有しない非架橋樹脂粒子と比べ低温定着性/グロスと耐オフセット性/耐ブロッキング性のバランスに優れたトナーが得られる。これは、スルホン酸基および/またはスルホン酸塩を含有する非架橋樹脂粒子が共有結合性の架橋構造とは異なる緩やかな相互作用によるネットワークを形成している為であると推測される。スルホン酸基および/またはスルホン酸塩を有する非架橋樹脂はトナー表面近傍に含有せしめることにより、少量で低温定着性およびグロス改善の効果を発揮する。本発明で乳化重合により樹脂粒子分散液を作製する場合、例えば、単量体としては、酸性基を有する重合性単量体以下、単に酸性単量体と略記することがある、塩基性基を有する重合性単量体以下、単に塩基性単量体と略記することがある、酸性基も塩基性基も有さない重合性単量体以下、その他の単量体と略記することがあるのいずれの重合性単量体も使用することができる。乳化重合工程では、通常、乳化剤の存在下、水系媒体中で重合性単量体を重合するが、この際、反応系に重合性単量体を供給するにあたって、各単量体は別々に加えても、予め複数種類の単量体を混合しておいて同時に添加してもよい。また、単量体はそのまま添加してもよいし、予め水や乳化剤等と混合、調整した乳化液として添加することもできる。酸性単量体としては、アクリル酸、メタクリル酸、マレイン酸、フマル酸、ケイ皮酸等のカルボキシル基を有する重合性単量体、スルホン化スチレン等のスルホン酸基を有する重合性単量体、ビニルベンゼンスルホンアミド等のスルホンアミド基を有する重合性単量体等が挙げられる。また、塩基性単量体としては、アミノスチレン等のアミノ基を有する芳香族ビニル化合物、ビニルピリジン、ビニルピロリドン等の窒素含有複素環含有重合性単量体、ジメチルアミノエチルアクリレート、ジエチルアミノエチルメタクリレート等のアミノ基を有するメタアクリル酸エステル等が挙げられる。これら酸性単量体および塩基性単量体は、単独で用いても複数種類を混合して用いてもよく、また、対イオンを伴って塩として存在していてもよい。中でも、酸性単量体を用いるのが好ましく、より好ましくはアクリル酸および/またはメタクリル酸であるのがよい。結着樹脂を構成する全重合性単量体100質量部中に占める酸性単量体および塩基性単量体の合計量は、好ましくは0.05質量部以上、より好ましくは0.5質量部以上、更に好ましくは1質量部以上であり、好ましくは10質量部以下、より好ましくは5質量部以下である。その他の重合性単量体としては、先に挙げた公知のビニル系モノマーを使用でき、単独で用いてもよく、また複数を組み合わせて用いてもよい。更に、結着樹脂を架橋樹脂とする場合、上述の重合性単量体と先に挙げた多官能性単量体を単独または複数種類混合して用いることができる。本発明の乳化重合においては、必要に応じて公知の重合開始剤を用いることができ、重合開始剤を1種または2種以上組み合わせて使用することができる。例えば、過硫酸カリウム、過硫酸ナトリウム、過硫酸アンモニウム、等の過硫酸塩、および、これら過硫酸塩を一成分として酸性亜硫酸ナトリウム等の還元剤を組み合わせたレドックス開始剤、過酸化水素、4,4’-アゾビスシアノ吉草酸、t-ブチルハイドロパーオキサイド、クメンハイドロパーオキサイド、等の水溶性重合開始剤、および、これら水溶性重合性開始剤を一成分として第一鉄塩等の還元剤と組み合わせたレドックス開始剤系、過酸化ベンゾイル、2,2’-アゾビス-イソブチロニトリル、等が用いられる。これら重合開始剤はモノマー添加前、添加と同時、添加後のいずれの時期に重合系に添加してもよく、必要に応じてこれらの添加方法を組み合わせてもよい。更に、必要に応じて公知の連鎖移動剤を使用することができる。連鎖移動剤の具体的な例としては、t-ドデシルメルカプタン、2-メルカプトエタノール、ジイソプロピルキサントゲン、四塩化炭素、トリクロロブロモメタン、等があげられる。連鎖移動剤は単独または2種類以上の併用でもよく、重合性単量体に対して0~5質量用いられる。また、必要に応じて公知の懸濁安定剤を使用することができる。懸濁安定剤の具体的な例としては、リン酸カルシウム、リン酸マグネシウム水酸化カルシウム、水酸化マグネシウム等が挙げられる。これらは、1種または2種以上を組み合わせて用いてもよく、重合性単量体100質量部に対して1質量部以上10質量部以下の量で用いてもよい。重合開始剤および懸濁安定剤は、何れも、重合性単量体添加前、添加と同時、添加後のいずれの時期に重合系に添加してもよく、必要に応じてこれらの添加方法を組み合わせてもよい。その他、反応系には、pH調整剤、重合度調節剤、消泡剤等を適宜添加することができる。本発明において、結着樹脂を乳化重合で重合する場合、用いる乳化剤としては公知のものが使用できるが、カチオン性界面活性剤、アニオン性界面活性剤、ノニオン性界面活性剤の中から選ばれる一種または二種以上の乳化剤を併用して用いることができる。カチオン性界面活性剤としては、例えば、ドデシルアンモニウムクロライド、ドデシルアンモニウムブロマイド、ドデシルトリメチルアンモニウムブロマイド、ドデシルピリジニウムクロライド、ドデシルピリジニウムブロマイド、ヘキサデシルトリメチルアンモニウムブロマイド等が挙げられ、アニオン性界面活性剤としては、例えば、ステアリン酸ナトリウム、ドデカン酸ナトリウム、等の脂肪酸石けん、硫酸ドデシルナトリウム、ドデシルベンゼンスルホン酸ナトリウム、ラウリル硫酸ナトリウム等が挙げられる。ノニオン界面活性剤としては、例えば、ポリオキシエチレンドデシルエーテル、ポリオキシエチレンヘキサデシルエーテル、ポリオキシエチレンノニルフェニルエーテル、ポリオキシエチレンラウリルエーテル、ポリオキシエチレンソルビタンモノオレアートエーテル、モノデカノイルショ糖等が挙げられる。本発明において乳化剤の使用量は、重合性単量体100質量部に対して0.1質量部以上、10質量部以下で用いられることが好ましい。また、これらの乳化剤に、例えば、部分または完全ケン化ポリビニルアルコール等のポリビニルアルコール類、ヒドロキシエチルセルロース等のセルロース誘導体類等の一種または二種以上を保護コロイドとして併用することができる。本発明において、乳化重合により得られる重合体一次粒子の体積平均径は、通常0.02μm以上、好ましくは0.05μm以上、更に好ましくは0.1μm以上であり、通常1μm以下、好ましくは0.8μ以下、更に好ましくは0.5μm以下である。粒径が小さすぎると、凝集工程において凝集速度の制御が困難となる場合があり、大きすぎると、凝集して得られるトナー粒子の粒径が大きくなり易く、目的とする粒径のトナーを得ることが困難となる場合がある。本発明の着色剤としては公知の着色剤を任意に用いることができる。着色剤の具体的な例としては、カーボンブラック、アニリンブルー、フタロシアニンブルー、フタロシアニングリーン、ハンザイエロー、ローダミン系染顔料、クロムイエロー、キナクリドン、ベンジジンイエロー、ローズベンガル、トリアリルメタン系染料、モノアゾ系、ジスアゾ系、縮合アゾ系染顔料等、公知の任意の染顔料を単独または混合して用いることができる。フルカラートナーの場合にはイエローはベンジジンイエロー、モノアゾ系、縮合アゾ系染顔料、マゼンタはキナクリドン、モノアゾ系染顔料、シアンはフタロシアニンブルーをそれぞれ用いるのが好ましい。着色剤は、重合体一次粒子100質量部に対して3質量部以上、20質量部以下となるように用いることが好ましい。乳化重合凝集法における着色剤の配合は、通常、凝集工程で行われる。重合体一次粒子の分散液と着色剤粒子の分散液とを混合して混合分散液とした後、これを凝集させて粒子凝集体とする。着色剤は、乳化剤の存在下で水中に分散した状態で用いるのが好ましく、着色剤粒子の体積平均粒径が0.01μm以上、より好ましくは0.05μm以上であり、2μm以下、より好ましくは1μm以下である。本発明において帯電制御剤を用いる場合には、公知の任意のものを単独ないしは併用して用いることができ、例えば、正帯電性帯電制御剤として、四級アンモニウム塩、塩基性電子供与性の金属物質が挙げられ、負帯電性帯電制御剤として金属キレート類、有機酸の金属塩、含金属染料、ニグロシン染料、アミド基含有化合物、フェノール化合物、ナフトール化合物およびそれらの金属塩、ウレタン結合含有化合物、酸性もしくは電子吸引性の有機物質が挙げられる。また、本発明の製造方法で得られる静電荷像現像用トナーを、カラートナーまたはフルカラートナーにおける黒色トナー以外のトナーとして使用する場合には、無色ないしは淡色でトナーへの色調障害がない帯電制御剤を用いることが好ましく、例えば、正帯電性帯電制御剤としては四級アンモニウム塩化合物が、負帯電性帯電制御剤としてはサリチル酸もしくはアルキルサリチル酸のクロム、亜鉛、アルミニウム等との金属塩、金属錯体や、ベンジル酸の金属塩、金属錯体、アミド化合物、フェノール化合物、ナフトール化合物、フェノールアミド化合物、4,4’-メチレンビス2-N-4-クロロフェニルアミド-3-ヒドロキシナフタレン等のヒドロキシナフタレン化合物が好ましい。本発明において、乳化重合凝集法を用いてトナー中に帯電制御剤を含有させる場合は、乳化重合時に重合性単量体等とともに帯電制御剤を添加するか、帯電制御剤を公知の方法により水中に分散した分散液を重合体一次粒子および着色剤等とともに凝集工程で添加するか、重合体一次粒子および着色剤等を凝集させてほぼ目的とする粒径となった後に添加する等の方法によって配合することができる。これらのうち、帯電制御剤を公知の方法で、水中で分散させ、体積平均粒径0.01μm以上、3μm以下の分散液として凝集工程に添加することが好ましい。乳化重合凝集法において、凝集は通常、攪拌装置を備えた槽内で行われるが、加熱する方法、電解質を加える方法と、これらを組み合わせる方法とがある。重合体一次粒子を攪拌下に凝集して目的とする大きさの粒子凝集体を得ようとする場合、粒子同士の凝集力と攪拌による剪断力とのバランスから粒子凝集体の粒径が制御されるが、加熱するか、または電解質を加えることによって凝集力を大きくすることができる。本発明において、電解質を添加して凝集を行う場合の電解質としては、有機塩、無機塩のいずれでもよいが、具体的には、NaCl、KCl、LiCl、Na2SO4、K2SO4、Li2SO4、MgCl2、CaCl2、MgSO4、CaSO4、ZnSO4、Al2SO43、Fe2SO43、CH3COONa、C6H5SO3Na等が挙げられる。これらのうち、2価以上の多価の金属カチオンを有する無機塩が好ましい。本発明において、電解質の添加量は、電解質の種類、目的とする粒径等によって異なるが、混合分散液の固形成分100質量部に対して、0.05質量部以上が好ましく、0.1質量部以上が更に好ましい。また、25質量部以下が好ましく、更には15質量部以下、特に10質量部以下が好ましい。添加量が少なすぎる場合は、凝集反応の進行が遅くなり凝集反応後も1μm以下の微粉が残ったり、得られた粒子凝集体の平均粒径が目的の粒径に達しない等の問題を生じる場合があり、前記範囲よりも多い場合は、急速な凝集となりやすく粒径の制御が困難となり、得られた凝集粒子中に粗粉や不定形のものが含まれる等の問題を生じる場合がある。電解質を加えて凝集を行う場合の凝集温度は、20°C以上が好ましく、30°C以上が特に好ましい。また、70°C以下が好ましく、60°C以下が特に好ましい。電解質を用いないで加熱のみによって凝集を行う場合の凝集温度は、重合体一次粒子のガラス転移温度をTgとすると、Tg-20°C以上が好ましく、Tg-10°C以上が更に好ましい。また、Tg以下が好ましく、Tg-5°C以下が好ましい。凝集に要する時間は装置形状や処理スケールにより最適化されるが、トナーの粒径が目的とする粒径に到達するためには、前記した所定の温度で通常、少なくとも30分以上保持することが望ましい。所定の温度へ到達するまでの昇温は、一定速度で昇温してもよいし、段階的に昇温することもできる。上述の凝集処理後の粒子凝集体表面に、必要に応じて樹脂微粒子を付着または固着した粒子を形成することもできる。粒子凝集体表面に性状を制御した樹脂微粒子を付着または固着することにより、得られるトナーの帯電性や耐熱性を向上できる場合があり、更には、本発明の効果を一層顕著とすることができる。樹脂微粒子として重合体一次粒子のガラス転移温度よりも高いガラス転移温度を有する樹脂微粒子を用いた場合、定着性を損なうことなく、耐ブロッキング性の一層の向上が実現できるので好ましい。該樹脂微粒子の体積平均粒径は、0.02μm以上が好ましく、0.05μm以上が更に好ましい。また、1μ以下、更に0.6μm以下が好ましい。樹脂微粒子としては、前述の重合体一次粒子に用いられる重合性単量体と同様なモノマーを乳化重合して得られたもの等を用いることができる。樹脂微粒子は、通常、界面活性剤により水または水を主体とする液中に分散した分散液として用いるが、帯電制御剤を凝集処理後に加える場合には、粒子凝集体を含む分散液に帯電制御剤を加えた後に樹脂微粒子を加えることが好ましい。凝集工程で得られた粒子凝集体の安定性を増すために、凝集工程の後の熟成工程において凝集粒子内の融着を行うことが好ましい。熟成工程の温度は、好ましくは重合体一次粒子のTg以上、より好ましくはTgより5°C高い温度以上であり、また、好ましくはTgより80°C高い温度以下、より好ましくはTgより50°C高い温度以下である。また、熟成工程に要する時間は、目的とするトナーの形状により異なるが、重合体一次粒子のガラス転移温度以上に到達した後、通常0.1~10時間、好ましくは0.5~5時間保持することが望ましい。なお、凝集工程以降、好ましくは熟成工程以前または熟成工程中の段階で、界面活性剤を添加するか、pH値を上げることが好ましい。ここで用いられる界面活性剤としては、重合体一次粒子を製造する際に用いることのできる乳化剤から一種以上を選択して用いることができるが、特に重合体一次粒子を製造した際に用いた乳化剤と同じものを用いることが好ましい。界面活性剤を添加する場合の添加量は限定されないが、混合分散液の固形成分100質量部に対して、好ましくは0.1質量部以上、より好ましくは1質量部以上、更に好ましくは3質量部以上であり、また、好ましくは20質量部以下、より好ましくは15質量部以下、更に好ましくは10質量部以下である。凝集工程以降、熟成工程の完了前の間に界面活性剤を添加するか、pH値を上げることにより、凝集工程で凝集した粒子凝集体同士の凝集等を抑制することができ、熟成工程後の粗大粒子生成を抑制できる場合がある。熟成工程での加熱処理により、凝集体における重合体一次粒子同士の融着一体化がなされ、凝集体としてのトナー粒子形状も球形に近いものとなる。熟成工程前の粒子凝集体は、重合体一次粒子の静電的または物理的凝集による集合体であると考えられるが、熟成工程後は、粒子凝集体を構成する重合体一次粒子は互いに融着しており、トナー粒子の形状も球状に近いものとすることが可能となる。このような熟成工程によれば、熟成工程の温度および時間等を制御することにより、重合体一次粒子が凝集した形状である葡萄型、融着が進んだジャガイモ型、更に融着が進んだ球状等、目的に応じて様々な形状のトナーを製造することができる。トナー母粒子は、トナー母粒子と分散媒とを含む分散液から遠心分離機を用いてトナー母粒子を濾別および洗浄する工程に供される。濾別および洗浄する工程においては、例えば、トナー母粒子の捕集性、耐目詰まり性、ケーキ形成性、通水性、濾布取替え時の簡便性等が要求される。これらの要求特性を同時に満たすことは容易ではなく、特に、湿式法で得られるトナー母粒子は小粒径の粒子であるため、同時に満たすことが困難である。また、濾別および洗浄する工程で処理されるトナー母粒子分散液スラリー中には、トナー母粒子だけでなく、各製造過程で使用される原材料、界面活性剤、添加剤等に由来するさまざまな副生物、夾雑物等の不純物が存在するため、これらの不純物を濾過洗浄工程で適切に除去する効果的な濾過洗浄が行われないときには、最終的に得られる静電荷像現像用トナーの性能は劣悪なものとなる。すなわち、不純物が適切に除去されていないトナー母粒子から得られるトナーは、保存安定性の点で劣る傾向がある上、画像形成するときには、画像にカブリを生じる、画像形成時の温度湿度変化によって画像濃度等の画質変動がある、画像形成装置内でトナーが飛散する、長期間使用したときに一定した画質の画像が得られない等、画像形成特性の点で好ましくない結果をもたらすことになる。そのため、不純物を十分に除去できる濾過洗浄が望まれる。本発明技術は、これらの各々の要求特性をみたす濾過洗浄を実現するものである。本発明のトナーには、トナーの流動性向上や帯電制御性向上のために、必要により外添剤を添加することができ、そのような外添剤としては、各種無機または有機微粒子の中から適宜選択して使用することができる。無機微粒子としては、炭化ケイ素、炭化ホウ素、炭化チタン、炭化ジルコニウム、炭化ハフニウム、炭化バナジウム、炭化タンタル、炭化ニオブ、炭化タングステン、炭化クロム、炭化モリブデン、炭化カルシウム等の各種炭化物、窒化ホウ素、窒化チタン、窒化ジルコニウム等の各種窒化物、ホウ化ジルコニウム等の各種ホウ化物、酸化チタン、酸化カルシウム、酸化マグネシウム、酸化亜鉛、酸化銅、酸化アルミニウム、酸化セリウム、シリカ、コロイダルシリカ等の各種酸化物、チタン酸カルシウム、チタン酸マグネシウム、チタン酸ストロンチウム等の各種チタン酸化合物、リン酸カルシウム等のリン酸化合物、二硫化モリブデン等の硫化物、フッ化マグネシウム、フッ化炭素等のフッ化物、ステアリン酸アルミニウム、ステアリン酸カルシウム、ステアリン酸亜鉛、ステアリン酸マグネシウム等の各種金属石鹸、滑石、ベントナイト、各種カーボンブラックや導電性カーボンブラック、マグネタイト、フェライト等を用いることができる。有機微粒子としては、スチレン系樹脂、アクリル系樹脂、エポキシ系樹脂、メラミン系樹脂等の微粒子を用いることができる。これら外添剤の中では、特にシリカ、酸化チタン、アルミナ、酸化亜鉛、各種カーボンブラックや導電性カーボンブラック等が好適に使用される。また、外添剤は、前記の無機または有機微粒子の表面を、シランカップリング剤、チタネート系カップリング剤、シリコーンオイル、変性シリコーンオイル、シリコーンワニス、フッ素系シランカップリング剤、フッ素系シリコーンオイル、アミノ基や第4級アンモニウム塩基を有するカップリング剤等の処理剤によって疎水化等の表面処理が施されているものを使用することもできる。該処理剤は二種以上を併用することもできる。外添剤は、平均粒径が0.001μm以上が好ましく、より好ましくは0.005μm以上である。また、3μm以下が好ましく、より好ましくは1μmである。また、異なる粒径のものを複数種類配合することもできる。外添剤の平均粒径は電子顕微鏡観察により求めることができる。また、外添剤は、異なる二種以上を併用することもでき、表面処理されたものと表面処理されていないものを併用することや、異なる表面処理がされたものを併用することもでき、正帯電性のものと負帯電性のものを適宜組み合わせて使用することもできる。本発明における外添剤の含有量は、トナー粒子100質量部に対して、好ましくは0.01質量部以上、より好ましくは0.1質量部以上であり、好ましくは5質量部以下、より好ましくは3質量部以下である。外添剤の添加方法としては、ヘンシェルミキサー等の高速攪拌機を用いる方法や、圧縮剪断応力を加えることのできる装置による方法等が挙げられる。更に、マグネタイト、フェライト、酸化セリウム、チタン酸ストロンチウム、導電性チタニア等の無機微粉末等を添加することができる。これらの添加剤の使用量は所望する性能により適宜選定すればよく、通常トナー粒子100質量部に対し0.05質量部以上10質量部以下が好ましい。本発明の静電荷像現像用トナーは、体積中位径Dv50が7μm以下であることが好ましく、6.5μm以下であることがより好ましく、6μm以下であることが特に好ましい。また、4μm以上であることが好ましく、4.5μm以上であることが特に好ましい。体積中位径Dv50が大きすぎる場合は、高解像度の画像形成に適さない場合がある。一方、小さすぎる場合は、粉体としての取り扱いが困難になる場合がある。トナーの体積中位径Dv50を個数中位径Dn50で除した値Dv50/Dn50は、1に近い方が望ましく、1.1以下が好ましく、1.09以下が更に好ましい。静電荷像現像用トナーの粒度分布がシャープなものの方が粒子間の帯電性が均一になる傾向にあるので、高画質および高速化を達成するための静電荷像現像用トナーのDv50/Dn50は前記範囲であることが好ましい。粒度分布をシャープにするためにはトナー樹脂中にワックスが均一に分散し、かつ、製造時に遊離ワックスが発生しないことが重要である。また、高速化を達成するには、短時間でトナーが溶融し、かつ、現像機内での高速攪拌により生じる熱に対する耐性が必要である。これら相反する性能を満足させるためには、トナー樹脂中にワックスが均一に分散し、かつ、製造時に遊離ワックスが発生しないことが重要である。本発明では、前記した特定のワックスを用いることによって、定着時に発生するダストを抑制しつつ、定着性と耐ブロッキング性を確保し、粒度分布がシャープで画質に優れた静電荷像現像用トナーを提供することができる。体積中位径Dv50および個数中位径Dn50は、実施例記載の方法で測定し定義される。また、静電荷像現像用トナーの形状はできるだけ球形に近いものが好ましく、フロー式粒子像測定装置で計測されるトナーの個数基準の円相当径-円形度スキャッタグラムにおいて、平均円形度は、好ましくは0.95以上、より好ましくは0.96以上、特に好ましくは0.97以上である。球形に近いほど粒子内での帯電量の局在化が起こりにくく、現像性が均一になる傾向にあるが、一方、完全な球状トナーは静電荷像現像における感光体上のクリーニング工程でトナーのすり抜けを起こしてクリーニング不良を発生させやすい傾向があり、前記平均円形度は、好ましくは0.995以下、より好ましくは0.99以下である。また、円形度標準偏差は0.10未満が好ましく、更にこのましくは0.05未満である。平均円形度および円形度標準偏差は、実施例記載の方法で測定し、そのように測定して得た値として定義される。本発明の製造方法により得られる静電荷像現像用トナーは、トナー粒子をキャリアとともに用いる二成分系現像剤、または、キャリアを使用しない磁性もしくは非磁性一成分系現像剤のいずれの形態で用いてもよい。二成分系現像剤として用いる場合、キャリアとしては、鉄粉、マグネタイト粉、フェライト粉等の磁性物質またはそれらの表面に樹脂コーティングを施したものや磁性キャリア等公知のものを用いることができる。樹脂コーティングキャリアの被覆樹脂としては一般的に知られているスチレン系樹脂、アクリル系樹脂、スチレンアクリル共重合系樹脂、シリコーン樹脂、変性シリコーン樹脂、フッ素樹脂、またはこれらの混合物等が利用できる。以下、本発明を実施例により更に具体的に説明するが、本発明はその要旨を越えない限り、以下の実施例に限定されるものではない。以下、部とあるのは質量部を意味し、また、濃度等で、単にとあるのは質量を意味する。測定例粒子径、円形度、電気伝導度、製造安定性等は次のように測定した。<体積平均径Mvの測定方法と定義>1μm未満の体積平均径Mvを有する粒子の体積平均径Mvは、日機装株式会社製、型式MicrotracNanotrac150以下、ナノトラックと略記するおよび同社解析ソフトMicrotracParticleAnalyzerVer10.1.2-019EEを用い、電気伝導度が0.5μS/cmのイオン交換水を溶媒とし、溶媒屈折率:1.333、測定時間:600秒、測定回数:1回の測定条件で、取り扱い説明書に記載された方法で測定した。その他の設定条件は、粒子屈折率:1.59、透過性:透過、形状:真球形、密度:1.04とした。<ワックス分散体の体積中位径の測定方法と定義>高速測定可能なレーザー回折散乱式粒径分布測定装置である堀場製作所製のParticaLA-950V2以下、LA950と略記するを用いて測定した。ワックス乳化時の終点を決めるための終点粒径は、メジアン径にて設定した。用いた溶媒は、電気伝導度が0.5μS/cmのイオン交換水とし、溶媒屈折率:1.333、可視光透過率70~90の濃度範囲でサンプル量を調整して測定した。<体積中位径Dv50と個数中位径Dn50の測定方法と定義>外添工程を経て、最終的に得られたトナーについて、測定前処理として次のようにした。すなわち、内径47mm、高さ51mmの円筒形のポリエチレンPE製ビーカーに、スパチュラーを用いてトナーを0.100g、スポイトを用いて20質量DBS水溶液第一工業製薬社製、ネオゲンS-20A以下、20DBS水溶液と略記するを0.15g添加した。この際、ビーカーの縁等にトナーが飛び散らないようにビーカーの底部にのみ、トナーおよび20DBS水溶液を入れた。次に、スパチュラーを用いて、トナーと20DBS水溶液がペースト状になるまで3分間攪拌した。この際もビーカーの縁等にトナーが飛び散らないようにした。続いて、分散媒アイソトンIIを30g添加し、スパチュラーを用いて2分間攪拌し全体を目視で均一な溶液とした。次に、長さ31mm直径6mmのフッ素樹脂コート回転子をビーカーの中に入れて、スターラーを用いて400rpmで20分間分散させた。この際、3分間に1回の割合でスパチュラーを用いて気液界面とビーカーの縁に目視で観察される巨視的な粒をビーカー内部に落とし込み、均一な分散液となるようにした。続いて、これを目開き63μmのメッシュで濾過し、得られたろ液をトナー分散液とした。なお、トナー母粒子の製造工程中の粒径の測定については、凝集中のスラリーを63μmのメッシュで濾過したろ液をスラリー液とした。粒子の中位径Dv50とDn50は、ベックマンコールター社製マルチサイザーIIIアパーチャー径100μm以下、マルチサイザーと略記するを用い、分散媒には同社製アイソトンIIを用い、上述のトナー分散液またはスラリー液を、分散質濃度0.03質量になるように希釈して、マルチサイザーIII解析ソフトで、KD値は118.5として測定した。測定粒子径範囲は2.00から64.00μmまでとし、この範囲を対数目盛で等間隔となるように256分割に離散化し、それらの体積基準での統計値をもとに算出したものを体積中位径Dv50、個数基準での統計値をもとに算出したものを個数中位径Dn50とした。<平均円形度の測定方法と定義>本発明における平均円形度は、以下のように測定し、以下のように定義した。すなわち、トナー母粒子を分散媒アイソトンII、ベックマンコールター社製に、5720~7140個/μLの範囲になるように分散させ、フロー式粒子像分析装置シスメックス社製、FPIA3000を用いて、以下の装置条件にて測定を行い、その値を平均円形度と定義した。本発明においては、同様の測定を3回行い、3個の平均円形度の相加平均値を、平均円形度として採用した。モード:HPFHPF分析量:0.35μLHPF検出個数:8,000~10,000個以下は、上記装置で測定され、上記装置内で自動的に計算されて表示されるものであるが、円形度は下記式で定義される。[円形度]=[粒子投影面積と同じ面積の円の周長]/[粒子投影像の周長]そして、HPF検出個数である8,000~10,000個を測定し、この個々の粒子の円形度の算術平均相加平均が平均円形度として装置に表示される。<テトラヒドロフランTHF不溶分の測定方法と定義>試料1gをテトラヒドロフラン50gに加え、25°Cで24時間静置溶解し、セライト10gを用いて濾過し、濾液の溶媒を留去してテトラヒドロフランTHF可溶分を定量し、試料の仕込み量1gから差し引くことにより、テトラヒドロフランTHF不溶分質量を算出した。試料として、トナー、樹脂粒子分散液中の樹脂などに適用される。<重量平均分子量および分子量ピークの測定方法>トナーおよび重合体一次粒子樹脂粒子のTHF可溶分を、ゲルパーミュエーションクラマトグラフィーGPCにより、以下の条件で測定した。装置:東ソー社製GPC装置HLC-8020カラム:PolymerLaboratory社製、PL-gelMixed-B10μ溶媒:テトラヒドロフランTHF試料濃度:0.1質量検量線作成:標準ポリスチレンなお、トナーのTHF可溶分は、上記テトラヒドロフランTHF不溶分の測定方法で得られたテトラヒドロフランTHF可溶分を用いた。また、重合体一次粒子樹脂粒子のTHF可溶分は、重合体一次粒子樹脂粒子1gをTHF50gに加え、25°Cで24時間静置溶解後、濾過し溶媒を留去することにより調製した。<製造安定性>重合時の乳化物安定性について、重合体一次粒子分散液作製時、器壁への付着および沈殿等による攪拌への影響を評価した。5:付着沈殿ともになし4:若干の付着が見られるが、影響なし3:付着沈殿が見られるが、攪拌可能2:器壁への付着または沈殿により、スムーズな攪拌が行えない1:器壁への付着または沈殿により、攪拌が停止する<変性ワックスAの作製>炭化水素系ワックスのうちのパラフィンワックスであるHNP-9日本精蝋社製、平均炭素数は37.2である2000gを反応容器に入れ、空気を吹き込みながら140°Cまで昇温した。ホウ酸38.5g/無水ホウ酸28.5gの混合触媒を加えた後、空気を23L/分で吹き込みながら、170°Cで120分反応を行った。反応終了後に等量の温水を加え、反応物を加水分解して2級アルコールを得た。上記2級アルコールを、常法に従い、水酸化カルシウムにてアルコラート化して、アルコキシドからなる変性ワックスAを得た。変性ワックスAの酸価は7mgKOH/g、水酸基価は72mgKOH/gであった。<変性ワックスBの作製>上記2級アルコールを水酸化カリウムでアルコラート化して、アルコキシドからなる変性ワックスBを得た。変性ワックスBの酸価は8mgKOH/g、水酸基価は62mgKOH/gであった。<ワックス分散液A1の調製>上記の変性ワックスA25.0部、デカグリセリンデカベヘネート酸価3.2mgKOH/g、水酸基価27mgKOH/g5.0部、20ドデシルベンゼンスルホン酸ナトリウム水溶液第一工業製薬社製、ネオゲンS20D以下、20DBS水溶液と略記する水溶液2.8部、脱塩水67.3部を加えて100°Cに加熱し、加圧循環ライン付きのホモジナイザーゴーリン社製、LAB60-10TBS型を用いて、10MPaの加圧条件で1次循環乳化を行った。LA950で粒子径を数分おきに測定し、メジアン径が500nm前後まで下がったら、更に圧力条件を25MPaに上げて、引き続き2次循環乳化を行なった。メジアン径が230nm以下になるまで分散してワックス分散液A1を作製した。ワックス分散液A1の体積中位径は210nmであった。<ワックス分散液A2の調製>上記の変性ワックスA30.0部、20DBS水溶液2.8部、脱塩水67.3部を加えて100°Cに加熱し、加圧循環ライン付きのホモジナイザーゴーリン社製、LAB60-10TBS型を用いて、10MPaの加圧条件で1次循環乳化を行った。LA950で粒子径を数分おきに測定し、メジアン径が500nm前後まで下がったら、更に圧力条件を25MPaに上げて引き続き2次循環乳化を行なった。メジアン径が230nm以下になるまで分散してワックス分散液A2を作製した。ワックス分散液A2の体積中位径は、230nmであった。<ワックス分散液B1の調製>上記の変性ワックスAを上記の変性ワックスBに変更した以外はワックス分散液A1と同様にしてワックス分散液B1を作製した。ワックス分散液B1の体積中位径は、205nmであった。<ワックス分散液B2の調製>上記の変性ワックスAを上記の変性ワックスBに変更する以外はワックス分散液A2と同様にしてワックス分散液B2を作製した。ワックス分散液B2の体積中位径は、220nmであった。<ワックス分散液C1の調製>HNP-9日本精蝋社製30.0部、20DBS水溶液2.8部、脱塩水67.3部を加えて100°Cに加熱し、加圧循環ライン付きのホモジナイザーゴーリン社製、LAB60-10TBS型を用いて、10MPaの加圧条件で1次循環乳化を行った。LA950で粒子径を数分おきに測定し、メジアン径が500nm前後まで下がったら、更に圧力条件を25MPaに上げて引き続き2次循環乳化を行なった。メジアン径が230nm以下になるまで分散してワックス分散液C1を作製した。ワックス分散液C1の体積中位径は、220nmであった。<重合体一次粒子分散液D1の調製>攪拌装置3枚翼、加熱冷却装置、濃縮装置、および各原料助剤仕込み装置を備えた反応器に20DBS水溶液1.2部24gを脱塩水315.0部6300gに均一に溶解後、8質量過酸化水素水溶液3.5部70gと8質量L-アスコルビン酸水溶液5.0部100gを添加し、90°Cに昇温した。更に下記の重合性モノマー類等と乳化剤水溶液との混合物を5時間かけて添加した。この混合物を滴下開始した時間を重合開始とし、下記の開始剤水溶液を重合開始30分後から4.5時間かけて添加し、更に重合開始5時間後から、下記の追加開始剤水溶液を2時間かけて添加し、更に攪拌を続けたまま内温90°Cのまま1時間保持した。[重合性モノマー類等]スチレン:76.8部アクリル酸ブチル:23.2部アクリル酸:1.5部ヘキサンジオールジアクリレート:0.7部ドデシルメルカプタン:3.0部[乳化剤水溶液]20DBS水溶液:1.0部脱塩水:67.1部[開始剤水溶液]8質量過酸化水素水溶液:15.5部8質量L-アスコルビン酸水溶液:15.5部[追加開始剤水溶液]8質量L-アスコルビン酸水溶液:14.2部重合反応終了後冷却し、乳白色の重合体一次粒子分散液D1を得た。ナノトラックを用いて測定した体積平均径Mvは260nmであり、固形分濃度は22.3質量であった。GPC測定による重量平均分子量Mwは76000であった。<重合体一次粒子分散液D2の調製>アクリル酸ブチルをアクリル酸2エチルヘキシルに変更してモノマー組成比を下記のように変更した以外は重合体一次粒子分散液D1と同様の方法で、重合体一次粒子分散液D2を得た。[重合性モノマー類等]スチレン:79.8部アクリル酸2エチルヘキシル:20.3部アクリル酸:1.5部ヘキサンジオールジアクリレート:0.7部トリクロロブロモメタン:1.0部体積平均径Mvは265nm、固形分濃度は22.6質量であった。GPC測定による重量平均分子量Mwは78000であった。<重合体一次粒子分散液D3の調製>攪拌装置3枚翼、加熱冷却装置、濃縮装置、および各原料助剤仕込み装置を備えた反応器に、脱塩水100部3000g、乳化剤として20DBS水溶液1部を仕込み攪拌しながら30分間窒素置換した。次いでペルオキソ二硫酸カリウムKPS2.5部を溶解し、その後、窒素気流下で70°Cに昇温した。その後、上記液の攪拌を続けたまま、下記の重合性モノマー類と2-アクリルアミド-2-メチルプロパンスルホン酸4部を脱塩水60部に溶解した水溶液とを3時間かけて滴下した。その後、80°Cに昇温して5時間重合させて重合体一次粒子分散液D3を得た。[重合性モノマー類]スチレン:28部アクリル酸2-エチルヘキシル:8部体積平均径Mvは260nm、固形分濃度は23.2質量であった。GPC測定による重量平均分子量Mwは52000であった。<重合体一次粒子分散液E1の調製>攪拌装置3枚翼、加熱冷却装置、濃縮装置、および各原料助剤仕込み装置を備えた反応器に、ワックス分散液A136.3部、脱塩水218部を仕込み、攪拌しながら窒素気流下で90°Cに昇温した。その後、上記液の攪拌を続けたまま、そこへ下記の重合性モノマー類等と乳化剤水溶液との混合物を5時間かけて添加した。この混合物を滴下開始した時間を重合開始とし、下記の開始剤水溶液を重合開始30分後から4.5時間かけて添加し、更に重合開始5時間後から、下記の追加開始剤水溶液を2時間かけて添加し、更に攪拌を続けたまま内温90°Cのまま1時間保持した。[重合性モノマー類等]スチレン:76.8部アクリル酸ブチル:23.2部アクリル酸:1.5部ヘキサンジオールジアクリレート:1.0部トリクロロブロモメタン:2.0部[乳化剤水溶液]20DBS水溶液:1.5部脱塩水:67.1部[開始剤水溶液]8質量過酸化水素水溶液:25.0部8質量L-アスコルビン酸水溶液:25.0部[追加開始剤水溶液]8質量L-アスコルビン酸水溶液:14.2部重合反応終了後冷却し、乳白色の重合体一次粒子分散液E1を得た。ナノトラックを用いて測定した体積平均径Mvは240nmであり、固形分濃度は22.5質量であった。GPC測定による重量平均分子量Mwは7,0000であった。<重合体一次粒子分散液E2の調製>攪拌装置3枚翼、加熱冷却装置、濃縮装置、および各原料助剤仕込み装置を備えた反応器に、ワックス分散液B136.3部、脱塩水218部を仕込み、攪拌しながら窒素気流下で90°Cに昇温した。その後、上記液の攪拌を続けたまま、そこへ下記の重合性モノマー類等と乳化剤水溶液との混合物を5時間かけて添加した。この混合物を滴下開始した時間を重合開始とし、下記の開始剤水溶液を重合開始30分後から4.5時間かけて添加し、更に重合開始5時間後から、下記の追加開始剤水溶液を2時間かけて添加し、更に攪拌を続けたまま内温90°Cのまま1時間保持した。[重合性モノマー類等]スチレン:79.8部アクリル酸2エチルヘキシル:20.3部アクリル酸:1.5部ヘキサンジオールジアクリレート:0.7部トリクロロブロモメタン:2.5部[乳化剤水溶液]20DBS水溶液:1.0部脱塩水:67.1部[開始剤水溶液]8質量過酸化水素水溶液:20.0部8質量L-アスコルビン酸水溶液:20.5部[追加開始剤水溶液]8質量L-アスコルビン酸水溶液:14.2部重合反応終了後冷却し、乳白色の重合体一次粒子分散液E2を得た。ナノトラックを用いて測定した体積平均径Mvは250nmであり、固形分濃度は23.0質量であった。GPC測定による重量平均分子量Mwは6,8000であった。<着色剤分散液の調整>プロペラ翼を備えた攪拌機の容器に、トルエン抽出液の紫外線吸光度が0.02であり、真密度が1.8g/cm3のファーネス法で製造されたカーボンブラック三菱化学社製、三菱カーボンブラックMA100S20部、アニオン性界面活性剤第一工業製薬社製、ネオゲンS-20D1部、非イオン界面活性剤花王社製、エマルゲン1204部、導電率が1μS/cmのイオン交換水75部を加えて予備分散して顔料プレミックス液を得た。プレミックス後の分散液中カーボンブラックの体積累積50径Dv50は約90μmであった。上記プレミックス液を原料スラリーとして湿式ビーズミルに供給し、ワンパス分散を行った。なお、ステータの内径は120mmφ、セパレータの径が60mmφ、分散用のメディアとして直径が50μmのジルコニアビーズ真密度6.0g/cm3を用いた。ステータの有効内容積は約2Lであり、メデイアの充填容積は1.4Lとしたので、メディア充填率は70である。ロータの回転速度を一定ロータ先端の周速が約11m/secとして、供給口より前記プレミックススラリを無脈動定量ポンプにより供給速度約40L/hrで供給し、所定粒度に達した時点で排出口より製品を取得した。なお、運転時にはジャケットから約10°Cの冷却水を循環させながら行い、着色剤分散液を得た。実施例<トナー母粒子F1の製造>下記の各成分を用いて、以下の凝集工程コア材凝集工程シェル被覆工程円形化工程を実施することによりトナー母粒子F1を製造した。ワックス分散液A1固形分として10部重合体一次粒子分散液D1固形分として100部着色剤微粒子分散液着色剤固形分として6.0部20DBS水溶液円形化工程では、固形分として6部○コア材凝集工程攪拌装置ダブルヘリカル翼、加熱冷却装置および各原料助剤仕込み装置を備えた混合器容積1000L、内径850mmに、ワックス分散液A1、ワックス分散液B2および重合体一次粒子分散液D1を仕込み、内温10°Cで10分間均一に混合した。続いて内温10°Cで、101rpmで攪拌させて、硫酸カリウムの5質量水溶液を、K2SO4として0.12部を1分かけて連続添加してから、着色剤微粒子分散液を5分かけて連続添加し、内温10°Cで均一に混合した。その後、硫酸アルミニウムの0.5質量水溶液を固形分で0.3部を30分かけて連続添加してから、回転数101rpmのまま内温を48.0°Cに70分かけて昇温0.5°C/分した。次いで、30分毎に1°C昇温した後0.03°C/分、54.0°Cで保持し、マルチサイザーを用いて体積中位径を測定し5.40μmまで成長させた。○円形化工程続いて、そのままの回転数のまま20DBS水溶液固形分として6部と水0.04部の混合水溶液を、30分かけて添加しながら90°Cに昇温し、その後、30分毎に1°C昇温させ95°Cまで昇温して、2.5時間かけて平均円形度が0.968になるまで、この条件で加熱および攪拌を続けた。その後、50分かけて20°Cまで冷却し、トナー母粒子C1のスラリーを得た。このとき、粒子の体積中位径は5.8μm、個数中位径は5.4μm、分布Dv50/Dn50は1.09、平均円形度は0.972、円形度標準偏差は0.017であった。○洗浄乾燥工程得られたスラリーを全量、目開き24μmの篩を装着した湿式電磁篩振盪機AS200/株式会社レッチェを用いて、粗大粒子の除去を目的に濾過処理を行い、攪拌装置付きのタンクにて一旦蓄えた。その後、このスラリーを濾布ポリエステルTR815C、中尾フィルター工業/厚み0.3mm/通気度48cc/cm2/minが装着された横型遠心分離機HZ40Si型/三菱化工機株式会社へ、加速度800G条件で遠心脱水洗浄を行った。電気伝導度が1μS/cmのイオン交換水を、リムから溢れない速度でスラリー固形分の約50倍量加えると、濾液の電気伝導度が2μS/cmとなった。最後に十分水を振り切り、掻き取り装置でケーキを回収した。ここで得られたケーキをステンレス製バットに高さ20mmとなるように敷き詰め、40°Cに設定された送風乾燥機内で48時間乾燥することにより、トナー母粒子F1を得た。<現像用トナーG1の製造:外添工程>得られたトナー母粒子F12500gに、外添剤としてクラリアント社製H05TDシリカ50gと同社製H30TDシリカ15gを混ぜて、ヘンシェルミキサー三井鉱山製で混合し、150メッシュで篩別して現像用トナーG1を得た。<トナー母粒子F2の製造>ワックス分散液B1固形分として10部重合体一次粒子分散液D2固形分として100部に変更した以外はF1と同様にしてトナー母粒子F2を得た。粒子の体積中位径は5.6μm、個数中位径は5.2μm、分布Dv50/Dn50は1.08、平均円形度は0.970、円形度標準偏差は0.012であった。<現像用トナーG2の製造:外添工程>得られたトナー母粒子F22500gに、外添剤としてクラリアント社製H05TDシリカ50gと同社製H30TDシリカ15gを混ぜて、ヘンシェルミキサー三井鉱山製で混合し、150メッシュで篩別して現像用トナーG2を得た。<トナー母粒子F3の製造>ワックス分散液A2固形分として10部重合体一次粒子分散液D1固形分として100部に変更した以外はF1と同様にしてトナー母粒子F3を得た。粒子の体積中位径は5.8μm、個数中位径は5.2μm、分布Dv50/Dn50は1.12、平均円形度は0.970、円形度標準偏差は0.019であった。<現像用トナーG3の製造:外添工程>得られたトナー母粒子F32500gに、外添剤としてクラリアント社製H05TDシリカ50gと同社製H30TDシリカ15gを混ぜて、ヘンシェルミキサー三井鉱山製で混合し、150メッシュで篩別して現像用トナーG2を得た。<トナー母粒子F4の製造>ワックス分散液B2固形分として10部重合体一次粒子分散液D1固形分として100部に変更した以外はF1と同様にしてトナー母粒子F4を得た。粒子の体積中位径は5.7μm、個数中位径は5.2μm、分布Dv50/Dn50は1.10、平均円形度は0.968、円形度標準偏差は0.018であった。<現像用トナーG4の製造:外添工程>得られたトナー母粒子F42500gに、外添剤としてクラリアント社製H05TDシリカ50gと同社製H30TDシリカ15gを混ぜて、ヘンシェルミキサー三井鉱山製で混合し、150メッシュで篩別して現像用トナーG4を得た。<トナー母粒子F5の製造>重合体一次粒子分散液E1固形分として100部に変更した以外はF1と同様にしてトナー母粒子F5を得た。粒子の体積中位径は5.6μm、個数中位径は5.1μm、分布Dv50/Dn50は1.10、平均円形度は0.972、円形度標準偏差は0.015であった。<現像用トナーG5の製造:外添工程>得られたトナー母粒子G52500gに、外添剤としてクラリアント社製H05TDシリカ50gと同社製H30TDシリカ15gを混ぜて、ヘンシェルミキサー三井鉱山製で混合し、150メッシュで篩別して現像用トナーG5を得た。<トナー母粒子F6の製造>重合体一次粒子分散液E2固形分として100部に変更した以外はF1と同様にしてトナー母粒子F6を得た。粒子の体積中位径は5.5μm、個数中位径は5.1μm、分布Dv50/Dn50は1.08、平均円形度は0.971、円形度標準偏差は0.016であった。<現像用トナーG6の製造:外添工程>得られたトナー母粒子G62500gに、外添剤としてクラリアント社製H05TDシリカ50gと同社製H30TDシリカ15gを混ぜて、ヘンシェルミキサー三井鉱山製で混合し、150メッシュで篩別して現像用トナーG6を得た。<トナー母粒子F7の製造>ワックス分散液E2固形分として95部として、F1と同様に混合機に重合体一次粒子分散液E4を仕込み、F1と同様の方法で凝集を行った。更に、内温54.0°C、体積中位径Dv50が5.2μmのとき、シェル材として、重合体一次粒子分散液D3を固形分として5部添加、そのままの温度で60分間保持した。その後、F1と同様の方法で円形化、洗浄、乾燥を行いトナー母粒子F7を得た。体積中位径Dvは5.7μm、個数中位径Dnは5.3μm、Dv50/Dn50は1.08、平均円形度は0.970、円形度標準偏差は0.011であった。<現像用トナーG7の製造:外添工程>得られたトナー母粒子F92500gに、外添剤としてクラリアント社製H05TDシリカ50gと同社製H30TDシリカ15gを混ぜて、ヘンシェルミキサー三井鉱山製で混合し、150メッシュで篩別して現像用トナーG7を得た。比較例<トナー母粒子F8の製造>ワックス分散液C1固形分として10部重合体一次粒子分散液D1固形分として100部に変更した以外はF1と同様にしてトナー母粒子F8を得た。粒子の体積中位径は5.6μm、個数中位径は5.0μm、分布Dv50/Dn50は1.12、平均円形度は0.973、円形度標準偏差は0.019であった。<現像用トナーG8の製造:外添工程>得られたトナー母粒子F82500gに、外添剤としてクラリアント社製H05TDシリカ50gと同社製H30TDシリカ15gを混ぜて、ヘンシェルミキサー三井鉱山製で混合し、150メッシュで篩別して現像用トナーG8を得た。<トナー母粒子F9の製造>ワックス分散液C1固形分として10部重合体一次粒子分散液D2固形分として100部に変更した以外はF1と同様にしてトナー母粒子F8を得た。粒子の体積中位径は5.9μm、個数中位径は5.5μm、分布Dv50/Dn50は1.07、平均円形度は0.968、円形度標準偏差は0.020であった。<現像用トナーG9の製造:外添工程>得られたトナー母粒子F82500gに、外添剤としてクラリアント社製H05TDシリカ50gと同社製H30TDシリカ15gを混ぜて、ヘンシェルミキサー三井鉱山製で混合し、150メッシュで篩別して現像用トナーG9を得た。評価例<定着試験><<定着温度領域の測定方法と定義>>未定着のトナー像を担持した記録紙を用意し、加熱ローラの表面温度を100°Cから215°Cまで5°C刻みで変化させ、定着ニップ部に搬送し、150mm/secの速度で排出されたときの定着状態を観察した。定着時に加熱ローラにトナーのオフセットまたは用紙巻き付きが生じず、定着後の記録紙上のトナーが十分に記録紙に接着している温度領域を定着温度領域とする。定着機の加熱ローラは、離型層がPFAテトラフルオロエチレンーパーフルオロアルキルビニルエーテル共重合体でできており、シリコーンオイルの塗布なしで評価した。以下の基準で定着温度領域の判定をした。◎良好:定着温度50°C以上でオフセットする。○実用可:定着温度40°C以上50°C未満でオフセットする。△不十分:定着温度30°C以上40°C未満でオフセットする。×使用不可:定着温度30°C未満でオフセットする。<<低温定着性の測定方法と定義>>また、上記測定方法において、ローラ温度を130°Cに設定して実写テストを実施し、得られた定着画像を一定の荷重をかけて擦り、擦り前後の濃度低下を目視で比較し、以下の基準で低温定着性の判定をした。◎良好:濃度低下なし○実用可:僅かに濃度低下がみられる△不十分:濃度低下が目立つ×使用不可:ほとんど剥がれる<トナー凝集性の測定方法と定義>3段のメッシュを用いた振動篩測定法によってトナーの凝集性を確認した。ホソカワミクロン社製のパウダーテスターを使用して3種の篩を重ねて固定し、サンプルを載せて振動台を作動させる。測定条件は次の通りである。メッシュ目開き上:250μm60meshメッシュ目開き中:150μm100meshメッシュ目開き下:75μm200mesh振巾目盛:1.0mm試料採取量:2.0g振動時間:90秒測定後、次の計算から凝集度を求めた。上段メッシュに残った粉体重量/試料採取量×100中段メッシュに残った粉体重量/試料採取量×100×0.6下段メッシュに残った粉体重量/試料採取量×100×0.2上記3つの計算値の合計をもって凝集度とする。トナー凝集性の判定は以下の通りである。○実用可:凝集度が10未満△不十分:凝集度が10以上20未満×使用不可:凝集度が20以上<耐ブロッキング性の測定方法と定義>トナー10gを、内径3cm、高さ6cmの円筒形の容器に入れ、20gの荷重をのせ、50°C、40RHの環境下に24時間放置した後、トナーを容器から取り出し、上から荷重をかけることでトナーの固結の程度を確認し、以下の基準で耐ブロッキング性を判定した。◎良好:荷重をかけなくても崩れ、固結なし。○実用可:固結しているが50g未満の荷重で崩れる。△不十分:固結しており、50g以上200g未満の荷重で崩れる。×使用不可:固結しており、200g以上の荷重をかけないと崩れない。<ダスト発生量の測定方法と定義>現像用トナーをカラーページプリンターML9600PS沖データ社製のカートリッジに4本ともに入れ、ブルーエンジェルマーク認定の測定法RAL-UZ122-2006に従って、RAL-UZ122-2006に粉塵と記載されているものを捕集し、フィルター上に捕集された物質の質量測定から、RAL-UZ122-2006記載の放散速度mg/hを求めた。RAL-UZ122-2006記載の放散速度mg/hを、本発明のダスト発生量mg/hとした。ダストの定義は前記した通りであり、粉塵には限定されない。なお、前記した通り、実際には、ワックス由来の物質が支配的である。具体的には、予め放散試験チャンバーVOC-010/容積1000L/エスペック社製をベーキング処理してブランク測定を行った後、前述のプリンターとダスト測定用フィルターを設置して、60分間は槽内の温度湿度が規定値23±2°C/50±5に収まるように待機した後、遠隔操作でプリンターを作動させると同時にフィルターからの吸引を開始し、規定枚数印字して2時間後まで吸引捕集を行った。なお、印字パターンは、VE110-7,Version2006-06-01RAL-UZ122/RALC00.PDFを用いた。放散速度mg/h、すなわちダスト発生量mg/hは、以下の式より求めた。1温湿度補正後のダスト質量mStmg=mMFbrutto-mMFtaramRF1-mRF2mMFtara:ダスト試料採取前の質量が安定した測定フィルターの質量mgmMFbrutto:ダスト試料採取後の質量が安定した測定フィルターの質量mgmRF1:試験前の基準フィルターの質量mgmRF2:試験後の基準フィルターの質量mg2放散速度EFuStmg/h=mSt×n×V×to/VS×tpn:換気回数h-1to:総サンプリング時間mintp:印刷時間minV:チャンバー容積m3VS:フィルターを通過して吸引された空気の体積m3表1にトナー物性を、表2にトナーの評価結果を記す。アルコール系ワックスのアルコキシドからなる変性ワックスを含有するトナーG1~G7は、製造安定性、低温定着性、定着温度領域、トナー凝集性、耐ブロッキング性及びダスト発生量が何れも優れており、定着時に発生するダストを抑制しつつ、定着性と耐ブロッキング性を確保でき、画質にも優れたものであった。一方、アルコール系ワックスのアルコキシドからなる変性ワックスを含有しないトナーG8~G9は、ダスト発生量が極めて多かった。また、製造安定性、トナー凝集性及び耐ブロッキング性が劣っていた。"